(57)【要約】【課題】太陽光の照射による昇温や変形を抑制し、長期間太陽光下で屋外曝露された後も変色し難い、硬質塩化ビニル樹脂系成形体を提供すること。【解決手段】塩化ビニル樹脂と、該塩化ビニル樹脂１００質量部に対して、０．０５〜５質量部の複合酸化物系無機顔料を含有する、硬質塩化ビニル樹脂成形体であって、前記複合酸化物系無機顔料の面積基準のメジアン径が１．０〜１００μｍである、硬質塩化ビニル系樹脂成形体、及び外表面側に該硬質塩化ビニル系樹脂成形体からなる層を有する複層構造からなる、硬質塩化ビニル系樹脂成形体。【選択図】なし【特許請求の範囲】
【請求項１】
塩化ビニル樹脂と、該塩化ビニル樹脂１００質量部に対して、０．０５〜５質量部の複合酸化物系無機顔料を含有する、硬質塩化ビニル樹脂成形体であって、前記複合酸化物系無機顔料の面積基準のメジアン径が１．０〜１００μｍである、硬質塩化ビニル系樹脂成形体。
【請求項２】
さらに、１種の金属元素を含む、無機顔料を含有する、請求項１記載の硬質塩化ビニル系樹脂成形体。
【請求項３】
さらに、有機顔料を含有する、請求項１又は２記載の、硬質塩化ビニル系樹脂成形体。
【請求項４】
管、継手、又はマスである、請求項１〜３いずれか記載の硬質塩化ビニル系樹脂成形体。
【請求項５】
外表面側に請求項１〜４いずれか記載の硬質塩化ビニル系樹脂成形体からなる層を有する複層構造からなる、硬質塩化ビニル系樹脂成形体。
【発明の詳細な説明】
【技術分野】
【０００１】
本発明は、水道管、排水管、継手、マス、雨どい等の流体輸送用材料、窓枠、屋根材等の屋外建材用材料等として用いられ得る硬質塩化ビニル系樹脂成形体に関する。
【背景技術】
【０００２】
屋外で用いられる硬質塩化ビニル樹脂成形体としては、水道管としての用途が広く知られているが、それ以外にも排水管や継手、マス、雨どい等の流体輸送用や、窓枠、屋根材等の屋外建材用等、屋外で太陽光に曝される用途も多く、特に夏場は、強烈な太陽光に照射された成形体の表面温度が高くなり、不可逆的な熱変形が起きてしまうことが問題となっている。
【０００３】
特許文献１には、屋外建材用の塩化ビニル樹脂に、赤外線透過性の優れた有機着色剤と共に、平均粒径が１．０μｍ以下の炭酸カルシウムを配合した塩化ビニル系樹脂硬質成形品は、赤外線を散乱させずに透過させることができるので、成形品の表面温度の上昇が抑えられ、熱変形しにくい屋外建材用の成形品が得られることが開示されている。
【０００４】
特許文献２は、硬質塩化ビニル系樹脂管に関する発明を開示しているが、やはり赤外線を吸収しにくいという観点から、有機系の黒色顔料を用いる硬質塩化ビニル系樹脂管は、赤外線が照射されても管の表面温度が上がりにくいことが開示されている。
【０００５】
しかしながら、これらの有機系の着色剤は耐候劣化しやすく、太陽光の暴露によって変色してしまうという課題に対して、特許文献３には、複合酸化物からなる無機系顔料を用いた硬質塩化ビニル系樹脂管が開示されている。
【先行技術文献】
【特許文献】
【０００６】
【特許文献１】特開２００１−１３９６９８号公報
【特許文献２】特開２００３−３２９１７６号公報
【特許文献３】特開２０１３−１５９７７４号公報
【発明の概要】
【発明が解決しようとする課題】
【０００７】
しかしながら、特許文献３においても、変色が起き難い実施例１では管温度の上昇を抑える効果が十分でなく、それよりは温度上昇を抑える効果が優れる実施例２では比較例１よりもΔｂ＊値が大きい、すなわち黄変してしまうことが示されている等の効果が不十分であるうえに、管の変形を抑える効果も不十分なものである。
【０００８】
本発明の課題は、太陽光の照射による昇温や変形を抑制し、長期間太陽光下で屋外曝露された後も変色し難い、硬質塩化ビニル樹脂系成形体を提供することにある。
【課題を解決するための手段】
【０００９】
本発明は、
〔１〕  塩化ビニル樹脂と、該塩化ビニル樹脂１００質量部に対して、０．０５〜５質量部の複合酸化物系無機顔料を含有する、硬質塩化ビニル樹脂成形体であって、前記複合酸化物系無機顔料の面積基準のメジアン径が１．０〜１００μｍである、硬質塩化ビニル系樹脂成形体、並びに
〔２〕  外表面側に前記〔１〕記載の硬質塩化ビニル系樹脂成形体からなる層を有する複層構造からなる、硬質塩化ビニル系樹脂成形体
に関する。
【発明の効果】
【００１０】
本発明の硬質塩化ビニル樹脂系成形体は、太陽光の照射による昇温や変形を抑制し、長期間太陽光下で屋外曝露された後も変色し難いという優れた効果を奏するものである。
【発明を実施するための形態】
【００１１】
本発明の硬質塩化ビニル系樹脂成形体は、塩化ビニル樹脂と大粒径の複合酸化物系無機顔料を含むものであり、大粒径の複合酸化物系無機顔料により、赤外線を反射するため、本発明の成形体を太陽光に暴露しても成形体の温度が上がりにくく、熱変形が抑制される。また、大粒径の複合酸化物系無機顔料は耐久性が高く、光劣化による変色も抑えることができる。
【００１２】
光は電磁波の一種であり、波長が３８０〜７５０ｎｍの電磁波が可視光と呼ばれる一方で、可視光よりも波長が長く、上限が１ｍｍまでの電磁波は赤外線と呼ばれ、目には見えないが物質を温める力が強い。物質に電磁波が照射されたとき、電磁波は反射、吸収、透過の少なくともいずれかの作用をもたらすが、物質の粒径が電磁波の波長に比べて十分に小さいとき電磁波は透過する傾向が強くなる。そのため、従来は、顔料を含む樹脂成形品では、太陽光による加熱変形を避けるために、粒径の小さい顔料を用いることで、太陽光に含まれる赤外線が樹脂組成物成形品を透過して成形品を加熱させないようにするのが技術常識であった。これに対し、本発明においては、赤外線を反射する効果が高い複合酸化物系無機顔料で、より大面積（大粒径）のものを用いることにより、赤外線を表面で反射して成形品の加熱を防ぐメカニズムを採用している点が従来技術とは異なる。
【００１３】
なお、本発明において、本発明の効果を奏する複合酸化物系顔料の粒径として、後述のように面積基準のメジアン径を採用している。この理由は、複合酸化物系無機顔料は焼結体の粉砕工程を経て製造されるため、湿式又は乾式、粉砕機構の違い等によって粒子形状に違いが生じるが、赤外線反射効果については粒子の投影面積が最も影響するからである。工業的に生産販売される顔料の多くが、粒径の代表値としてレーザー回折式粒度分布計による平均粒径の値を表示しているが、通常は、粒子を真球状と仮定してその直径を数平均で表したものであるため、赤外線の反射効果とは必ずしも傾向が一致しない。
【００１４】
本発明における塩化ビニル樹脂としては、塩化ビニル単独重合体、塩化ビニル単量体と塩化ビニルと共重合可能な単量体との共重合体（通常、塩化ビニル５０質量％以上の共重合体）、任意の重合体に塩化ビニルモノマーをグラフト共重合したグラフト共重合体、塩化ビニル樹脂の少なくとも一部を塩素化した塩素化塩化ビニル共重合体等が挙げられる。
【００１５】
塩化ビニルと共重合可能な単量体としては、例えば、酢酸ビニル、プロピオン酸ビニル等のビニルエステル、アクリル酸、アクリル酸エチル等のアクリル酸エステル、メタクリル酸メチル、メタクリル酸エチル等のメタクリル酸エステル、エチレン、プロピレン等のオレフィンモノマー、アクリロニトリル、スチレン、塩化ビニリデン等の塩化ビニルモノマーと共重合可能な不飽和結合を有する単量体等が挙げられる。
【００１６】
塩化ビニル樹脂の平均重合度は、成形時の伸び特性、耐衝撃強、及び成形性の観点から、好ましくは６００〜２，５００、より好ましくは８００〜１，４００である。塩化ビニル樹脂の平均重合度は、ＪＩＳ  Ｋ  ６７２０−２に準拠して測定することができる。
【００１７】
本発明における複合酸化物系無機顔料は、通称ＣＩＣＰ（Complex Inorganic Color Pigment）として知られている複数の金属酸化物の複合体であり、安定かつ均一な結晶構造を有する。
【００１８】
複合酸化物系無機顔料の具体例としては、英国染料染色学会英国染料染色学会（The Society of Dyers and Colourists, SDC）と米国繊維化学技術・染色技術協会（The American Association of Textile Chemists and Colorists, AATTC）によって規定されたカラーインデックス番号として、Pigment Yellow 53（Ｔｉ−Ｎｉ−Ｓｂ系）、Pigment Yellow 119（Ｆｅ−Ｚｎ，Ｆｅ−Ｚｎ−Ｔｉ系）、Pigment Yellow 157（Ｔｉ−Ｂａ−Ｎｉ系）、Pigment Blue 28（Ｃｏ−Ａｌ系）、Pigment Blue 36（Ｃｏ−Ｃｒ−Ａｌ系）、Pigment Green 19（Ｔｉ−Ｃｏ−Ｎｉ−Ｚｎ系）、Pigment Green 26（Ｃｏ−Ｚｎ−Ｃｒ−Ｔｉ系）、Pigment Green 50（Ｃｏ−Ｚｎ−Ｎｉ−Ｔｉ系）、Pigment Brown 24（Ｔｉ−Ｃｒ−Ｓｂ系）、Pigment Brown 29（Ｃｒ−Ｆｅ系）、Pigment Brown 33（Ｆｅ−Ｚｎ−Ｃｒ系）、Pigment Black 17（Ｆｅ−Ｃｒ系）、Pigment Black 27（Ｃｏ−Ｆｅ−Ｃｒ系）、Pigment Black 28（Ｃｕ−Ｃｒ−Ｍｎ系）等が挙げられ、１種または複数の複合酸化物系顔料を用いることができる。
【００１９】
本発明における複合酸化物系無機顔料は、赤外線の反射及び耐久性の観点から、大粒径である点に特徴を有しており、面積基準のメジアン径（Ｄ５０）として、１．０〜１００μｍであり、好ましくは１．４〜６０μｍ、より好ましくは１．８〜３０μｍ、さらに好ましくは１．８〜１０μｍである。面積基準のメジアン径は、走査型電子顕微鏡による測長解析で求められる。
【００２０】
複合酸化物系無機顔料の含有量は、塩化ビニル樹脂１００質量部に対して、０．０５〜５質量部であり、好ましくは０．１〜２質量部である。
【００２１】
本発明の成形体は、複合酸化物系無機顔料以外の無機顔料を含んでいてよく、赤外線反射率が高いことから、金属元素を２種以上含んでいない無機顔料、即ち１種の金属元素を含む、無機顔料を含有することが好ましい。かかる無機顔料としては、Pigment White 4（ＺｎＯ）、Pigment White 6（ＴｉＯ２）、Pigment Red 101（Ｆｅ２Ｏ３）、Pigment Green 17（Ｃｒ２Ｏ３）、Pigment Black 11（Ｆｅ３Ｏ４）等が挙げられ、これらは、単独であっても、２種以上を併用していてもよい。いずれも安価で入手しやすい点が優れているが、なかでも好ましいのは、安価でより赤外線反射率が高いPigment White 6（ＴｉＯ２）である。酸化チタン（ＴｉＯ２）にはアナタース、ルチル、ブルッカイト等の結晶系が知られているが、顔料として好ましいのは化学的に安定なルチルである。
【００２２】
複合酸化物系無機顔料以外の無機顔料は、複合酸化物系無機顔料と同様に大面積であることが好ましいが、複合酸化物顔料に比べて結晶が硬い場合が多いため、特に酸化チタンなどでは大面積のものを用いると樹脂成型金型に傷がつきやすいため、面積基準のメジアン径（Ｄ５０）として、好ましくは０．０５〜１０μｍ、より好ましくは０．１〜６μｍ、さらに好ましくは０．２〜３μｍである。ここで、面積基準のメジアン径は、電子顕微鏡による画像解析から算出する。
【００２３】
１種の金属元素を含む無機顔料は、多いほど安価で赤外線反射率の効果を高めることができるが、多すぎて成形体全体の色目にこの無機顔料の色目に影響しすぎると用途によっては好ましくないこともある。そのため、１種の金属元素を含む無機顔料の含有量は、複合酸化物系無機顔料の、好ましくは２０質量倍以下、より好ましくは０．１〜１０質量倍、さらに好ましくは０．５〜５質量倍である。
【００２４】
また、本発明の成形体は、有機顔料を含有していてもよく、無機顔料に比べてはるかに多種多様な色目のものがある有機顔料を配合することにより、成形体の色目を自由に調整することができる。有機顔料は、一般に無機顔料に比べて高価であり、赤外線の反射にはほとんど寄与せず、また無機顔料に比べて耐光性に劣るが、フタロシアニン系顔料は有機顔料のなかでも例外的に耐光性に優れるので好ましい。フタロシアニン系顔料の具体例としては、Pigment Green 15（銅フタロシアニン）、Pigment Blue 15（銅フタロシアニンブルー）、Pigment Green 7（銅フタロシアニングリーン）、Pigment Green 36（臭素化銅フタロシアニングリーン）等が挙げられる。これらは２種以上を併用してもよい。
【００２５】
有機顔料は、あくまでも成形体調色をするための添加剤であるため、その含有量は、複合酸化物系無機顔料を含む無機顔料の合計１００質量部に対して、好ましくは１０質量部以下、より好ましくは０．０５〜５質量部である。
【００２６】
本発明の成形体は、熱安定剤、充填剤、滑剤等の添加剤を含有していてもよい。
【００２７】
熱安定剤としては、三塩基性硫酸鉛、ステアリン酸鉛(II)等の鉛系安定剤；ジブチル錫マレート、ジブチル錫メルカプト、ジオクチル錫マレートポリマー等の錫系安定剤；ステアリン酸、ラウリン酸、リシノール酸等の高級脂肪酸の金属塩である金属セッケン；鉛白、塩基性亜硫酸鉛、三塩基性マレイン酸鉛等の鉛化合物；有機錫化合物、アンチモン化合物、エポキシ化合物、ホスファイト、β−ジケトン、ポリオール、フェノール系抗酸化剤等が挙げられ、これらの中では、熱安定剤としての効果が高い鉛系安定剤及び錫系安定剤が好ましく、熱安定剤と滑剤の複合効果を有するステアリン酸鉛(II)がより好ましい。
【００２８】
熱安定剤の含有量は、成形加工性及び成形品の機械物性の観点から、塩化ビニル樹脂１００質量部に対して、好ましくは０．３〜１０質量部、より好ましくは０．５〜３質量部である。
【００２９】
充填剤としては、炭酸カルシウム、タルク、クレー、マイカ、シリカ等の無機充填剤が挙げられる。
【００３０】
無機充填剤もいくらか赤外線反射効果を有する場合があるが、もともと無色であるため、複合酸化物系無機顔料のように大粒径のものを選択することによる耐変色の効果はあまり期待できない。そのため、無機充填剤は、分散性の観点から、比較的小粒径のものの方が好ましい。分散性に関する粒径の判断基準は、数平均粒径の値で判断することが広く行われており、コールターカウンター等の方法で測定された平均粒径が市販品のカタログ値に表示されているから選択するうえでも簡便である。無機充填剤の数平均粒径は、好ましくは０．０１〜１０μｍ、より好ましくは０．０５〜５μｍである。
【００３１】
充填剤の含有量は、組成物コンパウンドの流動性改良及び成形品表面の平滑性や機械的強度の観点から、塩化ビニル樹脂１００質量部に対して、好ましくは０．３〜１０質量部、より好ましくは０．５〜５質量部である。
【００３２】
滑剤としては、例えば、ポリエチレンワックス、パラフィンワックス等の脂肪族炭化水素系、ステアリルアルコール等の高級脂肪族アルコール系、ステアリン酸、ステアリン酸カルシウム、ヒドロキシステアリン酸等の高級脂肪酸系、ブチルステアレート等のモノアルコール脂肪酸エステル系、グリセリンモノステアレート、グリセリントリステアレート等の多価アルコール脂肪酸エステル系の滑剤等が挙げられる。
【００３３】
滑剤は塩化ビニル樹脂に単独で添加してもよく、いったん顔料や充填剤等と複合化したものを添加してもよいが、固体成分の飛散を防ぎ、溶融樹脂中での分散性を高める観点から、顔料や充填剤等と複合化して用いられるのが好ましい。
【００３４】
滑剤の含有量は、成形性及び経済性の観点から、塩化ビニル樹脂１００質量部に対して、好ましくは０．０５〜１０質量部、より好ましくは０．１〜５質量部である。
【００３５】
他の添加剤としては、フタル酸ジ−２−エチルヘキシル、アジピン酸−２−エチルヘキシル等の可塑剤、ＣＰＥ系強化剤、ＭＢＳ系強化剤、アクリル系強化剤等の改質剤、帯電防止剤、難燃剤、紫外線吸収剤、酸化防止剤、発泡剤等が挙げられる。
【００３６】
本発明の成形体は、前記の塩化ビニル樹脂及び複合酸化物系無機顔料、及び必要に応じて用いられる他の顔料や添加剤を含む原料成分を混合し、混練して、常法により製造することができる。
【００３７】
成形体の表面及び内部で原料成分の濃度分布が存在する場合、成形体が、主に光を受ける外表面と比較的受けにくい内表面とを有するときには、成形体の外表面付近で複合酸化物系無機顔料の濃度が高いものが好ましく、成形体の外表面付近で複合酸化物系無機顔料及び１種の金属元素を含む無機顔料の両方の濃度が高いものがより好ましい。このような濃度分布は、単相構造のなかであってもよく、複層構造であってもよい。また、外表面が本発明の効果を阻害しない保護層により被覆されていてもよい。
【００３８】
成形体が複層構造からなる場合は、外表面側に本発明の成形体からなる層を有することが好ましく、その内層は、複合酸化物系無機顔料を有していない塩化ビニル樹脂層であってもよい。
【００３９】
本発明の成形体はその用途に応じた形状に成形され、管、継手、マス、板、棒等として好適に用いることができる。
【実施例】
【００４０】
以下に、実施例により本発明を具体的に説明するが、本発明はこれらの実施例によってなんら限定されるものではない。
【００４１】
複合酸化物系無機顔料の製造例１
酸化鉄（Ｆｅ２Ｏ３）８００ｇ及び酸化クロム（Ｃｒ２Ｏ３）２００ｇを秤量し、カワタ製のスーパーミキサーＳＭＶ−２０Ａを用いて均一に混合した。ついで、得られた混合物を匣鉢に入れ、電気炉で１０００℃で６時間焼成し結晶化させて黒色に発色させ、Pigment Brown 29を製造した。焼成品をアルミナボールと共にアルミナ製のボールミルに入れて振動ミルで回転数３００ｒｐｍ、６０分粉砕した後、日清エンジニアリング製の気流分級機ＡＣ−２０型で分級し、表１に示す粒径（Ｄ５０）を有する微粉、中粉、粗粉の３種に分類した。
【００４２】
複合酸化物系無機顔料の製造例２
酸化チタン（ＴｉＯ２）７５０ｇ、酸化アンチモン（Ｓｂ２Ｏ３）１００ｇ、及び酸化クロム（Ｃｒ２Ｏ３）１５０ｇを秤量し、カワタ製のスーパーミキサーＳＭＶ−２０Ａを用いて均一に混合した。ついで、得られた混合物を匣鉢に入れ、電気炉で１０００℃で６時間焼成し結晶化させて茶色に発色させ、Pigment Brown 24を製造した。焼成品をアルミナボールと共にアルミナ製のボールミルに入れて振動ミルで回転数３００ｒｐｍ、６０分粉砕した後、日清エンジニアリング製の気流分級機ＡＣ−２０型で分級し、表１に示す粒径（Ｄ５０）を有する微粉、中粉、粗粉の３種に分類した。
【００４３】
有機顔料の製造例１
粗粉砕β型銅フタロシアニン２３８．５ｇ、オキソバナジルフタロシアニン１２．５ｇ、及び硫酸ナトリウム２５０ｇをアルミナボールと共にアルミナ製のボールミルに入れて振動ミルで回転数３００ｒｐｍ、１８０分粉砕した後、得られた混合摩砕物を、８０℃の脱イオン水５Ｌに投入し、１時間攪拌後遠心分離して上澄み液を捨てることを３回繰り返した後、固形分を１２０℃で６時間乾燥し、Pigment Blue 15を製造した。フリッチュ社製のロータスピードミルＰ−１４で解砕後、日清エンジニアリング製の気流分級機ＡＣ−２０型で分級し、表１に示す粒径（メジアン径Ｄ５０）を有する微粉、中粉、粗粉の３種に分類した。
【００４４】
粒径は、得られた顔料をシクロヘキサン中に超音波分散（１００Ｗ、５分間）させてから、走査型電子顕微鏡（日立ハイテクノロジーズ社製、型式：ＳＵ−１５１０）により加速電圧１０ｋＶで適宜枚数を撮影した拡大写真にて、二次元画像上の一次粒子５０個をランダムに選択して、個々の粒子の長径（最大長）と短径（最小長）を測定して、面積基準のメジアン径（Ｄ５０）を算出した。
【００４５】
【表１】
2019108411.tif 000002
【００４６】
実施例１〜１０及び比較例１〜４
表２に示す原料を用い、単層管を製造した。また、実施例１、２、４及び比較例１については、さらに二層管を製造した。
【００４７】
表２に示す原料を、カワタ社製のスーパーミキサーＬＭＩ−Ｐに供給し、１１０℃になるまで昇温しながら均一に混合し、塩化ビニル系樹脂組成物を得た。
【００４８】
【表２】
2019108411.tif 000003
【００４９】
塩化ビニル樹脂の重量平均重合度の測定は、ＪＩＳ  Ｋ−６７２０−２に準拠して行った。溶媒には特級のニトロベンゼンを用い、試料200mgをニトロベンゼン40mLに溶解させてから50mLに希釈し、ウベローデ型粘度計を用いて30℃の恒温水槽中にて粘度測定を行い、重量平均重合度を算出した。
【００５０】
（１）  単層管の製造
実施例１〜１０及び比較例１〜４で得られた単層管用の塩化ビニル系樹脂組成物を、二軸押出機（異方向回転、Ｌ／Ｄ＝２８、先端温度設定１９０℃）により、外径１１４ｍｍ、パイプ本体厚み３．３ｍｍ、長さ２．５ｍのパイプに成形した。
【００５１】
（２）  二層管の製造
表２において、顔料組成物を使用しない以外は同じ原料を用い、内層用塩化ビニル系樹脂組成物を得た。
二層管用の塩化ビニル系樹脂組成物を斜軸異方向回転二軸押出機（三菱重工社製、ＫＭＤ−６０Ｋ）を用いて、内層用塩化ビニル系樹脂組成物を同軸異方向回転二軸押出機（ロレパール社製、ＲＥＸ４００）を用いて、それぞれ混練し、２層成形ダイに導入することにより、金型部温度２００℃、全押出量２００ｋｇ／ｈｒで二層押出成形を行い、外径１１４ｍｍ、パイプ本体厚み３．３ｍｍ、長さ２．５ｍのパイプに成形した。パイプは、二層管用の塩化ビニル系樹脂組成物からなる外表面層（厚み；０．７ｍｍ）と内層用の塩化ビニル系樹脂組成物の内層の二層構造を有する。
【００５２】
得られた単層管及び二層管の加熱試験、パイプ変形試験、及び変色試験を行った。結果を表３、４に示す。加熱試験は、全ての単層管及び二層管について、変色試験は、実施例１、２、４、比較例１、４の単層管と実施例２、比較例１の二層管について、それぞれ行った。
【００５３】
〔加熱試験〕
外径１１４ｍｍ、パイプ本体厚み３．３ｍｍ、長さ２．５ｍのパイプ２本を平坦なアルミ製基板上に並行に置き、パイプ表面から４００ｍｍの高さに投光器（１００Ｖ−３００Ｗ）を均等に１０個並べて光照射し、パイプ表面温度は赤外線式表面温度計（キーエンス社製非接触ハンディ温度計ＩＴ２-８０）を用いて、パイプ表面温度５点を測定し、最高温度を表面温度（℃）とした。パイプの表面温度の初期値は２３．０℃、単層管では、照射開始後３０分で表面温度はほぼ一定温度になったため、開始後６０分で測定した。二層管では、単層管よりも早く表面温度が一定になったが、同様に開始後６０分で測定した。
【００５４】
〔パイプ変形試験〕
室温２３℃±２℃の恒温室内で、光照射を６時間と、引き続き室温放置を６時間で１サイクルの加熱サイクルを累積１０回、２０回、５０回行って加熱サイクル後のパイプ変形の程度を以下の方法により測定した。
パイプ変形試験に供したパイプの位置や角度が再現されるようにマーキングをしておき、加熱サイクル後のパイプを取り出し、両端の間に水糸として木綿糸を張って水糸とパイプ表面との間隙をノギスで測定し、パイプ全周、全長の中で最も間隙が広かった場所の間隙をパイプの最大湾曲量（ｃｍ）として記録した。加熱サイクルを継続する場合は、パイプの位置や角度が以前と全く同じになるようにセットして加熱サイクルを続けた。
【００５５】
〔変色試験〕
パイプを屋外に並べて暴露し、暴露試験の開始前後の色度ｂ＊を測定し、パイプ表面のＣＩＥ色差Δｂ＊を算出した。色度の測定には、日本電子工業株式会社製の色差計Σ８０を用い、暴露試験前の管頂の色度ｂ＊をｂ０とし、暴露後の同じ位置の色度ｂ１として、両者の差Δｂ＊（＝ｂ１−ｂ０）を求めた。
【００５６】
【表３】
2019108411.tif 000004
【００５７】
【表４】
2019108411.tif 000005
【００５８】
以上の結果より、実施例１〜１０では、比較例１〜４に比べて、表面温度の上昇が抑制されており、パイプの変形、変色も抑制されていることが分かる。
実施例３〜５の対比から、有機顔料では粒径が異なっても効果に実質的な差異はなく、粒径の調整による効果は、複合酸化物系無機顔料に特有のものであることが分かる。
【産業上の利用可能性】
【００５９】
本発明の硬質塩化ビニル系樹脂成形体は、水道管、排水管、継手、マス、雨どい等の流体輸送用材料、窓枠、屋根材等の屋外建材用材料等として
好適に利用できる。